FR 2764221 A1 19981211 FR 9707118 A 19970609 La présente invention se rapporte à un fil fourré pour le soudage avec protection par un flux gazeux et à un procédé de soudage MAG (pour Metal Active Gas en anglais, c'est-à-dire soudage sous gaz fil fusible) utilisant un tel fil. Les fils fourrés utilisés pour le soudage avec protection gazeuse sont habituellement constitués d'une enveloppe métallique externe tubulaire et d'une âme centrale comprenant des éléments de remplissage, par exemple une poudre métallique. Les fils fourrés avec protection gazeuse sont utilisés dans de nombreuses procédures de soudage, notamment dans le soudage des aciers de construction normalisés, TMCP (pour Thermo Mechanical Control Process en anglais) ou trempé-revenu. Il existe actuellement 3 types de fils fourrés utilisables pour le soudage sous flux gazeux de protection de pièces métalliques, notamment de pièce en acier de construction à savoir les fils "basique", "rutile" et "sans laitier". Ces fils fourrés se différencient par la nature des différents éléments qui les constituent. Ainsi, selon le type de fil fourré utilisé dans le procédé de soudage, on obtient, par exemple, une fusion plus ou moins douce dudit fil fourré, un arc plus ou moins stable, un soudage en position plus ou moins facile, plus ou moins de projection... De même, selon le type de fil fourré utilisé dans le procédé de soudage et donc selon la nature et la teneur des différents éléments qui constituent le fil fourré, on obtient une soudure, c'est-à-dire un métal déposé, ayant des propriétés métallurgiques très variables. Ainsi, il est connu que les caractéristiques de la soudure dépendent de la teneur du métal déposé en ses différents éléments: oxygène, titane, niobium, vanadium, hydrogène... A titre d'exemple, on a indiqué dans le Tableau I ci-après, d'une part, les principaux éléments entrant dans la constitution des 3 types différents de fils fourrés précités et, d'autre part, pour chacun d'entre eux, les conséquences opératoires et analytiques qui en découlent. TABLEAU I TYPE DE RUTILE BASIQUE SANS LAITIER FIL FOURRE Eléments non Tio2, Six2, CaF2, Cacao3, Mgo, 1%, Eléments métalliques A1203, Eléments Eléments ionisants dans le fil ionisants ionisants Eléments Désoxydants, Désoxydants, Désoxydants, métalliques Eléments Eléments Eléments dans le fil d'alliage d'alliage d'alliage Conséquences . Fusion douce . Transfert . Fusion douce opératoires . Arc stable globulaire . Arc stable soudage facile . Projections en position . Soudage Large domaine difficile en de transfert de position métal par pulvérisation Teneur O2: 600-1000 ppm O2: 300-400 ppm O2: 600-1000 ppm du métal Ti: 300-800 ppm Ti: ajustable Ti: ajustable déposé Nb: 100-300 ppm Nb: ajustable Nb: ajustable (soudure) V : 50-250 ppm v : ajustable V : ajustable H2: 4 à 15 ml H2 S ml H2: 1 à 6 ml Il ressort du tableau I précédent que les fils fourrés de type "rutile", à base d'oxyde de titane (tin2), présentent de meilleures propriétés opératoires que les autres types de fils: très bonne stabilité d'arc, régime de transfert de métal par pulvérisation axiale pour une large gamme de paramètres se traduisant par une quasi-absence de projections lors du soudage, laitier à haut point de fusion autorisant un fort taux de dépôt lors du soudage en position... Toutefois, de par la composition de son laitier, c'est-à-dire des éléments de remplissage qui composent son âme central, le fil fourré de type "rutile" présente l'inconvénient de conduire à une soudure contenant des éléments résiduels (oxygène, niobium, vanadium...) tendant à s'opposer à l'obtention de propriétés mécaniques optimales du métal déposé, c'est-à-dire de la soudure. Plus précisément, la teneur en oxygène du métal déposé, bien que pouvant varier selon la nature et la quantité d'éléments désoxydants présents dans la poudre de remplissage, ne peut pas être abaissée à un niveau aussi faible pour les fils de type "rutile" que, par exemple, pour les fils de type "basique". Il s'ensuit qu'une soudure effectuée avec un fil de type "rutile" présente une énergie de rupture ductile plus faible due à un taux inclusionaire plus élevé. De même, le laitier de fil de type "rutile" étant majoritairement composé de rutile, c'est-à-dire d'oxyde de titane (Tic2), on trouve inévitablement du titane dans le métal déposé, et ce, en quantité variable en fonction, notamment, des réactions d'oxydo-réduction se produisant dans l'arc et des échanges métal-laitier se produisant au niveau du bain liquide, c'est-à-dire du métal en fusion. La teneur en titane du métal déposé ne peut donc pas être ajustée à volonté, mais dépend étroitement de l'ensemble des éléments chimiques présents, lesquels doivent être équilibrés en fonction des caractéristiques mécaniques (résistance à la traction, limite d'élasticité...) que doit avoir la soudure, qui dépendent elles-mêmes du type d'acier que l'on a à souder. En outre, les teneurs en niobium et vanadium du métal déposé ne peuvent pas non plus, quant à elles, être abaissées en dessous d'un certain seuil, étant donné que ces éléments existent en tant qu'impuretés dans les oxydes de titanes naturels habituellement utilisés pour fabriquer les produits de soudage. L'utilisation d'oxyde de titane synthétique, donc relativement pur, permet de résoudre en partie ce problème, mais au détriment d'une augmentation significative du coût du fil fourré et au prix d'une complexité plus grande du procédé de fabrication de celui-ci. Les nombreuses recherches menées dans le but d'améliorer les propriétés métallurgiques des fils fourrés de type "rutile" ont abouti aux fils fourrés à effet "titane-bore". Plus précisément, il a été mis en évidence que la présence d'une très faible quantité de bore, en général de 20 à 60 ppm dans le métal déposé, permettait de retarder considérablement l'apparition de ferrite proeutectoïde au joint de grain austénitique, lors du refroidissement du dépôt de soudure. Ainsi, la transformation de l'austénite peut se produire par germination intragranulaire de ferrite sur les fines inclusions, toujours présentes dans une soudure, à condition que celles-ci contiennent une certaine quantité de titane. Une structure comportant des grains de ferrite très fins est habituellement appelée "ferrite aciculaire"; elle présente des propriétés améliorées de traction (résistance à la rupture, limite d'élasticité...) et de ténacité (résilience Charpy-V, CTOD...). En d'autres termes, l'effet titane-bore permet d'éviter lors du refroidissement de la soudure, la formation de ferrite proeutectoïde grossière très préjudiciable pour la ténacité de la soudure et d'obtenir finalement une structure de type ferrite aciculaire en rendant, par la même, les soudures effectuées avec des fils de type rutile (mais aussi de type sans laitier) compatibles à l'état brut de soudage avec les exigences industrielles les plus sévères, lesquelles ne pouvaient être satisfaites par les fils de type basique. Toutefois, si les résultats obtenus sont satisfaisants à l'état brut de soudage, il n'en va pas de même lorsque la soudure subit un traitement thermique post-soudage nécessaire notamment pour détentionner la construction, par exemple dans le cas d'assemblage de forte épaisseur. En effet, il a été observé qu'une soudure réalisée au moyen d'un fil rutile "titane-bore" et ayant été soumise à un traitement thermique subséquent perdait ses propriétés métallurgiques, donc le bénéfice apporté par l'effet "titane-bore". De là, plusieurs publications rapportent des essais portant sur la formulation des poudres de remplissage des fils fourrés, en particulier de type rutile', lesquelles visaient à améliorer le comportement des soudures après traitement thermique post-soudage. En outre, parmi les différents éléments que l'on retrouve dans les fils fourrés, il convient de citer l'azote. Ainsi, le document JP-A-63220996 enseigne un fil fourré dont l'enveloppe contient 220 ppm d'azote. Le document ISIJ INTERNATIONAL, VOL. 35, 1995, VO 10 enseigne, par ailleurs, que l'on améliore la résilience de la soudure à basse température en augmentant la teneur en azote jusqu'à atteindre des valeurs préférées de l'ordre de 80 ppm. Toutefois, actuellement, aucun des fils fourrés, en particulier rutile, existants ne permet d'obtenir une soudure présentant de bonnes caractéristiques de ténacité et de résilience après traitement thermique post-soudage. Un des buts de la présente invention est donc de fournir un fil fourré, en particulier de type rutile ou sans laitier, pour le soudage avec protection gazeuse, notamment des aciers de construction, tels les aciers normalisés TMCP ou trempé-revenu, permettant d'obtenir une soudure présentant d'excellentes propriétés de ténacité à basse température et de résilience, tant à l'état brut de soudage qu'après un traitement thermique de détensionnement. Un autre objectif est de fournir un fil fourré permettant d'obtenir une soudure fiable et homogène, c'est-à-dire présentant les mêmes caractéristiques dans toutes les zones du métal fondu de la soudure, en particulier pour une soudure multipasse. Les inventeurs de la présente invention ont mis en évidence que la teneur totale en azote du métal déposé jouait, de façon surprenante, un rôle essentiel sur la qualité et les propriétés de la soudure, notamment sur la ténacité et la résilience. Plus précisément, les inventeurs ont découvert que pour obtenir une soudure de qualité, notamment après un traitement de détensionnement, il est nécessaire d'avoir une basse teneur en azote dans le métal déposé. La présente invention concerne alors un fil fourré pour le soudage, de préférence MAG, sous flux gazeux de protection, comportant une enveloppe métallique externe et une âme centrale comprenant des éléments de remplissage, caractérisé en ce que la teneur totale en azote dudit fil est inférieure à 65 ppm. On considère, dans le cadre de la présente invention, que la teneur en azote du métal déposé est sensiblement égale à celle du fil fourré utilisé pour réaliser la soudure. Toutefois, lorsque la protection gazeuse mis en oeuvre durant l'opération de soudage est imparfaite, on observe parfois une légère contamination du métal déposé par de l'azote atmosphérique; néanmoins, dans le cas présent, on considère que la protection gazeuse est parfaite et donc qu'une telle contamination du métal déposé par de l'azote atmosphérique ne se produit pas. En d'autres termes, dans un souci de simplification, on considère que tout l'azote présent de la soudure, c'est-à-dire dans le métal déposé, provient essentiellement du fil fourré utilisé pour réaliser la soudure. La teneur totale en azote d'un fil fourré est égale à la somme des teneurs en azote des différents constituants du fil fourré, à savoir, d'une part, de l'enveloppe et, d'autre part, des différents éléments de remplissage, et peut être représenté par la formule (I) suivante: i=n [N2]T = (1 - t).[N2]e + S [N2ii.[i].t (I) i=l dans laquelle - [N2]T représente la teneur totale (ppm en poids) en azote du fil fourré; - t représente le taux de remplissage du fil fourré et est donné par la formule (II) suivante t = Poids des éléments de remplissage (il); Poids éléments remplissage + Poids enveloppe - [N2)e représente la teneur en azote (ppm en poids) de l'enveloppe métallique du fil fourré; - n représente le nombre de produits élémentaires i constituants les éléments de remplissage et susceptibles de contenir de l'azote; - [N2]i représente la teneur en azote (ppm en poids) de chaque produit élémentaire i; et - [i) représente la proportion de chaque produit i par rapport au poids total d'éléments de remplissage. Selon le cas, le fil fourré selon l'invention comprend l'une ou plusieurs des caractéristiques suivantes: - la teneur en azote est inférieure ou égale à 60 ppm, de préférence inférieure ou égale à 55 ppm, de préférence inférieure ou égale 45 ppm et, de préférence, inférieure ou égale à 30 ppm; - l'enveloppe externe représente au moins 50% du poids total du fil fourré, de préférence de 65 à 90% du poids total du fil fourré; - il comporte au moins un des éléments choisi parmi le silicium, le manganèse, l'aluminium, le niobium et le vanadium; - le rapport de la teneur en aluminium à la teneur en azote est inférieur à 4, de préférence inférieur ou égal à 3; - la teneur en vanadium est inférieure ou égale à 20 ppm, de préférence inférieure ou égale à 15 ppm, de préférence inférieure ou égale à 10 ppm, et/ou la teneur en niobium est inférieure à 15 ppm, de préférence, inférieure ou égale à 10 ppm, de préférence inférieure ou égale à 8 ppm; - la teneur en manganèse est comprise entre 1 et 1,75%, de préférence entre 1,15 et 1,40%, et/ou en ce que la teneur en silicium est comprise entre 0,20 et 0,45%, de préférence entre 0,30 et 0,40%. - il a un diamètre compris entre 0,8 mm et 2,4 mm, de préférence entre 1 et 2 mm, avantageusement entre 1,20 et 1,60, par exemple de l'ordre de 1,4 mm; - il est choisi parmi les fils de type "rutile" ou de type "sans laitier". La présente invention concerne également un procédé de soudage MAG sous flux gazeux de protection, dans lequel on utilise un fil fourré selon l'invention, tel que décrit ci-avant. L'invention concerne, en outre, un joint de soudure susceptible d'être obtenu par le procédé de l'invention, c'est-à-dire un joint ayant une teneur en azote de moins de 65 ppm, et une pièce en acier comportant un tel joint de soudure. Avantageusement, le fil fourré de l'invention est utilisé pour la construction d'installations liées à l'industrie pétrolière, telle une plate-forme pétrolière offshore ou une cuve de stockage, ou pour la construction de bateaux. La présente invention va maintenant être décrite plus en détail, à l'aide des figures annexées et d'exemples donnés à titre illustratif, mais non limitatif. La figure 1 est une vue schématique générale d'une installation de soudage MAG sous flux gazeux de protection conforme à l'invention, laquelle comporte un fil fourré 26 relié à une source de courant 12 appropriée pour provoquer l'émission d'un arc électrique 14 entre une extrémité libre du fil fourré 26 et une zone de contact entre des pièces à souder 16 et 18. Le fil fourré 26 est disposé dans une buse 22, dans laquelle circule un gaz de protection oxydant, tel que le mélange argon/CO2 commercialisé par la société L'AIR LIQUIDE sous la référence ATAL5TM ou tout mélange gazeux compatible avec le procédé de soudage MAG considéré, délivré par une source de gaz externe 24, afin d'isoler le fil fourré 26 et le bain 20 de métal déposé de l'atmosphère ambiante. Le fil fourré 26 est de type "rutile", celui-ci est alimenté en continu à partir d'une bobine d'alimentation 28. On voit sur la figure 2 que le fil fourré 26 comporte une âme centrale 30 constituée principalement de rutile et disposée dans une enveloppe métallique externe 32. Ce fil fourré a une teneur totale en azote d'environ 52 ppm et un diamètre de 1,2 mm. L'enveloppe métallique 32 est constitué d'acier doux ou faiblement allié et les pièces 16 et 18 à souder sont constituées d'acier de construction. En particulier, les conditions de soudage suivantes peuvent être appliquées: intensité de soudage: 250 ampères, tension de soudage: 27 volts, énergie de soudage: 17,6 kJ/cm et vitesse de soudage: 23 cm/mn. Exemples Les essais ci-après ont été réalisés par dépôts successifs de métal fondu en deux passes par couche sur des pièces-test ou échantillons métalliques, c'est-à-dire conformément aux normes françaises, américaines et japonaises; ceci est représenté sur la figure 3. La teneur en azote du métal fondu déposé, donc de la soudure, dépend de la teneur en azote du fil fourré utilisé; des fils fourrés de différentes compositions ont été étudiés, notamment des fils de types "rutile". Plus précisément sur la figure 3 est représentée une pièce-test comportant trois parties 4, 4' et 5, reliées entre elles par un joint 6 de soudure réalisé par dépôt de métal fondu en deux passes 6a et 6b par couche. Le joint 6 soudé présente des zones recuites 2 (zones sombres), c'est-à-dire des zones ayant été réchauffées au-delà du point de transformation en austénite lors de l'exécution d'une passe subséquente, et des zones brutes 1 (zones claires), c'est-à-dire ayant conservées une structure métallique brute de solidification. Actuellement, les normes en vigueur imposent, pour caractériser les produits de soudage, de prélever les résiliences en positionnant l'entaille axialement, c'està-dire selon la ligne 3 de la soudure, dans une zone dont la structure métallurgique a été recuite par exécution des passes successives. Toutefois, en pratique, on a observé que les caractéristiques de ténacité et de résilience sont, en général, plus faibles, donc moins bonnes, lorsque l'entaille est réalisée dans l'axe de passage dans les zones brutes (non-recuites) , c'est-à-dire selon la ligne 3' de la figure 3, ce qui influe négativement sur la solidité de l'ouvrage réalisé, par exemples une plate forme offshore, un pont, une cuve ou un bateau. Dans les exemples suivants, les entailles de résiliences ont donc été prélevées non seulement dans les zones recuites (ligne 3), mais aussi dans les zones brutes (ligne 3'). Dans tous les exemples ci-après, le traitement de détensionnement est effectué à 5800C pendant 3h. Exemple 1 Les dépôts de métal fondu ont été exécutés au moyen de fils fourrés de type rutile à effet titane-bore (TGS F6.56 1 Nil selon la norme AFNOR ou E 81 T1 Nil selon la norme AWS) fabriqués à partir d'une même formule de base, mais se distinguant par leur teneur en azote. Des éprouvettes de résilience ont été prélevées dans les zones à structure recuite et, à titre comparatif, dans les zones brutes de soudage ayant conservé une structure brute de solidification. Les teneurs des constituants principaux du métal déposé (soudure) ont été déterminées et sont données dans le tableau II ci-après. TABLEAU II Essai C Si Mn S P Ni AI Nb V T B O N n0 % % % % % % % % % % ppm ppm ppm A 0.058 0,32 1,15 0,005 0,006 0,69 0.003 0,010 0.014 0,035 29 460 63 B 0,059 0,32 1,16 0,004 0,006 0,78 0,003 0,010 0,016 0.031 28 420 72 C 0,060 0,31 1,14 0,005 0,006 0,74 0,002 0,011 0,016 0.028 23 460 150 En outre, les résiliences à -40 C, c'est-à-dire les valeurs représentant la résistance au choc de la soudure, des zones brutes et des zones recuites des différentes éprouvettes (essais A à C) avant (état brut de soudage) et après traitement thermique post-soudage (détensionnement à 5800C pendant 3 h) sont données dans le tableau III ci-après. TABLEAU III Essai Etat brut de soudage kV (J) Etat détensionné kV (J) n0 zones recuites zones brutes zones recuites zones brutes moyenne minimale moyenne minimale moyenne minimale moyenne minimale A 103 97 118 101 84 66 89 64 B 124 98 46 45 53 27 50 36 C 64 44 19 18 52 32 23 18 Les résultats obtenus montrent clairement qu'à l'état brut de soudage et si l'on ne considère que les zones recuites, les résiliences moyennes mesurées sont bonnes pour les éprouvettes A et B (soudures contenant 63 ppm et 72 pmm d'azote respectivement), et acceptable pour l'éprouvette C (fil contenant 150 ppm d'azote). Toutefois, en considérant également les zones brutes à l'état brut de soudage, on constate que seule l'éprouvette A présente une résilience acceptable. Après traitement thermique de détensionnement, seule l'éprouvette A (fil contenant 63 ppm d'azote) présente une résilience admissible. On constate, néanmoins, que ces valeurs sont inférieures de plus de 22% à celle obtenues à l'état brut de soudage et ce, quelle que soit la zone considérée (recuite ou brute). Cet exemple 1 montre clairement l'intérêt d'une diminution de la teneur en azote du fil fourré sur la résilience de la soudure, en particulier lorsque celle-ci doit subir un détensionnement post-soudage. Exemple 2 L'exemple 2 est analogue à l'exemple 1, à l'exception du fait que les fils fourrés utilisés ici ont des teneurs - en azote s'échelonnant entre 88 ppm et 39 ppm, et - en éléments formateurs de nitrures ou carbonitrures, en particulier niobium (Nb) et vanadium (V), inférieures d'environ 40% à 50 % à celles des fils fourrés de l'exemple 1. Comme précédemment, les teneurs des constituants principaux du métal déposé (soudure) ont été déterminées et sont données dans le Tableau IV ci-après. TABLEAU IV Essai C Si Mn S P Ni Al Nb V Ti B O N n0 % % % % % % % % % % ppm ppm ppm D 0,070 0,35 1,39 0,006 0.007 0,65 0,003 O.006 0,008 0,046 40 400 39 E 0,066 0,31 1,29 0,007 0,007 0.70 0,002 0,006 0,007 0.033 33 130 63 F 0,062 0,30 1.26 0,006 0.007 0.68 0.003 0.005 0,007 0,031 28 440 88 En outre, les résiliences de chacune des éprouvettes (essais D à F) ont été mesurées non seulement à -400C, mais aussi à -600C et sont, respectivement, reportées dans les Tableaux V et VI suivants. TABLEAU V : Résiliences à -400C Essai Etat brut de soudage kV(J) Etat détensionné kV (J) n0 zones recuites zones brutes zones recuites zones brutes movenne minimale moyenne minimale moyenne minimale moyenne minimale D 145 136 139 137 118 106 115 91 E 143 141 138 133 137 131 114 83 F 143 140 105 72 135 125 93 51 TABLEAU VI : Résiliences à -600C Essai Etat brut de soudage kV(J) Etat détensionné kV (J) nO zones recuites | zones brutes zones recuites | zones brutes moyenne minimale moyenne minimale moyenne minimale moyenne minimale D 109 85 121 118 98 88 94 82 E 96 69 106 76 88 75 68 53 F 104 88 23 16 66 52 56 40 Il apparaît, au vu des Tableaux IV à VI, que plus la teneur en azote du fil fourré diminue, plus sa résilience à basse température (-400C ou -600C) augmente et ce, quel que soit l'état de la soudure, à savoir : état brut de soudage ou état détensionné. En outre, on voit qu'une diminution en niobium et vanadium contribue favorablement à l'obtention d'une soudure de résilience plus élevée à basse température. Exemple 3 L'exemple 3 est analogue à l'exemple 2, c'est-à-dire qu'il met en oeuvre des fils fourrés présentant de basses teneurs en niobium et vanadium, mais qui ont, cette fois, des teneurs inférieures en silicium (Si) et manganèse (Mn) et, à titre comparatif, des teneurs variables en azote. Comme précédemment, les teneurs des constituants principaux du métal déposé (soudure) ont été déterminées et sont données dans le Tableau VII ci-après. TABLEAU VII Essai C Si Mn S P Ni AI Nb V Ti B O N n0 % % % % % % % % % % ppm ppm ppm G 0.068 0,25 1.16 0,008 0,010 0.69 0,003 0,006 0.009 0.033 32 430 41 H 0,060 0,23 1.16 0,007 0,009 0,71 0.003 0,005 0,008 0.032 26 450 87 En outre, les résiliences de chacune des éprouvettes (essais G et H) ont été mesurées à -400C et sont reportées dans le Tableau VIII suivant. TABLEAU VIII Essai Etat brut de soudage kV(J) Etat détensionné kV(J) n zones recuites zones brutes zones recuites - zones brutes moyenne | minimale moyenne minimale moyenne minimale moyenne minimale G 141 137 136 131 143 138 127 122 H 125 101 65 46 113 105 31 24 Dans ce cas, comme dans les exemples précédents, il apparaît qu'une teneur élevée en azote a une influence néfaste sur les propriétés mécaniques de la soudure tout particulièrement dans les zones brutes, c'est-à-dire ayant conservé une structure brute de solidification, mais aussi dans les zones recuites; dans les zones brutes, l'effet négatif est encore plus marqué pour une forte teneur en azote de la soudure, donc du fil fourré après détensionnement à 5800C. Exemple 4 Cet exemple 4 a été réalisé au moyen de fils fourrés de type "sans laitier" dont les constituants permettent d'obtenir un métal déposé ayant des teneurs en différents éléments indiqués dans le Tableau IX ci-après. De par la nature du fil, les teneurs en titane du métal déposé sont significativement plus faibles que dans les exemples précédents ce qui est en accord avec le tableau I. TABLEAU IX Essai C Si Mn S P Ni Al Nb V Ti B O N n0 % % % % % % % % % % ppm ppm ppm l 0,03 0,38 1,63 0,011 0.010 0,026 0.00j 0,002 0,008 0.013 32 670 50 J 0,042 0,42 1.70 0,011 0,010 0.029 0,004 0.002 0,005 0,012 29 683 85 Les résiliences à moins -400C des éprouvettes (essais I et J) à l'état brut de soudage ou après détensionnement à 5800C pendant 3 heures sont données dans le Tableau X. TABLEAU X Essai Etat brut de soudage Kv (J) Etat détensionné Kv (J) n0 zones recuites zones brutes zones recuites zones brutes moyenne minimal moyenne minimal moyenne minimal moyenne minimal 101 90 70 58 136 132 123 117 J 47 24 37 22 85 58 78 63 Comme dans les exemples précédents, on constate qu'un fil fourré présentant une faible teneur en azote conduit à un métal déposé présentant une meilleure résilience à basse température et une meilleure ténacité. Exemple 5 Cet exemple 5 est analogue à l'exemple 1, et vise à étudier l'influence d'une augmentation de la teneur en aluminium sur les propriétés de ténacité et de résilience de la soudure. En effet, l'aluminium qui a habituellement une forte affinité pour l'azote, fixe cet élément sous forme de nitrures. On utilise d'ailleurs cette propriété de l'aluminium vis-à-vis de l'azote pour améliorer les capacités de déformation des aciers doux et minimiser les phénomènes de vieillissement dus à la présence d'azote dans le métal. On utilise dans cet exemple 5, 2 fils fourrés contenant de l'aluminium de sorte que le rapport de la teneur en aluminium à la teneur en azote dans le fil, soit supérieur à 4 (rapport Al/N2 > 4). Comme précédemment, les teneurs des constituants principaux du métal déposé (soudure) ont été déterminées et sont données dans le Tableau XI ci-après. TABLEAU XI Essai C Si Mn S P Ni Al Nb V Ti B O N n0 % % % % % % % % % % ppm ppm ppm K 0.069 0,41 1.07 0,005 0,006 0.58 0.029 0,015 0.016 0.10 20 670 42 L 0.068 0,42 1,13 0,004 0,006 0.7 0,031 0.014 0.016 0,088 16 750 76 En outre, les résiliences des éprouvettes (essais K et L) ont été mesurées à -400C à l'état brut de soudage ou après détensionnement à 5800C pendant 3 heures et sont données dans le Tableau XII ci-après: TABLEAU XII Essai Etat brut de soudage Kv (J) Etat détensionné Kv (J) n0 zones recuites zones brutes zones recuites zones brutes moyenne minimal monennc minimal moyenne minimal mosennc minimal K 55 46 16 12 37 30 13 11 L 74 54 50 30 40 26 24 17 On constate, de façon surprenante, qu'unie augmentation de la teneur en aluminium à une influence négative sur les propriétés de ténacité et de résilience de la soudure à basse température, ce qui est en totale opposition avec les observations qui avaient pu être faites jusqu'alors. Cette influence négative de l'aluminium peut s'expliquer par le fait que l'aluminium interfère dans les réactions d'oxydoréduction et, de ce fait, modifie profondément les transferts en éléments actifs, tels notamment le titane et le silicium. Il en résulte que pour améliorer les propriétés de ténacité et de résilience de la soudure, il faut veiller, d'une part, à ce que la teneur totale en azote du fil fourré soit inférieure à 65 ppm et, d'autre part, que le rapport Al/N2 soit inférieur à 4, voire même inférieur ou égal à 3. Il ressort des exemples précédents que, l'utilisation de fils fourrés, en particulier de type rutile ou sans laitier, permet d'obtenir dans la zone fondue du joint soudé, d'excellentes propriétés de ténacité à basse température, c'est-à-dire jusqu'à des températures de l'ordre de -500C à -600C, et ce, tant à l'état brut de soudage qu'après un traitement thermique de détensionnement subséquent, en particulier, lorsque la teneur totale en azote du fil est inférieure à 65 ppm et le rapport de la teneur en aluminium à la teneur en azote est inférieur à 4 et de préférence inférieur ou égal à 3. REVENDICATIONS 1 - Fil fourré pour le soudage sous flux gazeux de protection, comportant une enveloppe métallique externe et une âme centrale comprenant des éléments de remplissage, caractérisé en ce que la teneur totale en azote dudit fil est inférieure à 65 ppm. 2 - Fil fourré selon la revendication 1, caractérisé en ce que la teneur en azote est inférieure ou égale à 60 ppm, de préférence inférieure ou égale à 55 ppm et, de préférence, inférieure ou égale à 30 ppm. 3 - Fil fourré selon l'une des revendications 1 ou 2, caractérisé en ce que l'enveloppe externe représente au moins 50% du poids total du fil fourré, de préférence de 65 à 90% du poids total du fil fourré. 4 - Fil fourré selon l'une des revendications 1 à 3, caractérisé en ce qu'il comporte au moins un des éléments choisi parmi le silicium, le manganèse, l'aluminium, le niobium et le vanadium. 5 - Fil fourré selon l'une des revendications 1 à 4, caractérisé en ce que le rapport de la teneur en aluminium à la teneur en azote est inférieur à 4, de préférence inférieur ou égal à 3. 6 - Fil fourré selon l'une des revendications 1 à 5, caractérisé en ce que la teneur en vanadium est inférieure ou égale à 20 ppm, de préférence inférieure ou égale à 15 ppm et/ou en ce que la teneur en niobium est inférieure à 15 ppm, de préférence, inférieure ou égale à 10 ppm. 7 - Fil fourré selon l'une des revendications 1 à 6, caractérisé en ce que la teneur en manganèse est comprise entre 1 et 1,75%, de préférence entre 1,15 et 1,40%, et/ou en ce que la teneur en silicium est comprise entre 0,20 et 0,45%, de préférence entre 0,30 et 0,40%. 8 - Fil fourré selon l'une des revendications 1 à 7, caractérisé en ce qu'il a un diamètre compris entre 0,8 mm et 2,4 mm, de préférence entre 1 et 2 mm. 9 - Fil fourré selon l'une des revendications 1 à 8, caractérisé en ce qu'il est choisi parmi les fils de type "rutile" ou de type "sans laitier". 10 - Procédé de soudage MAG sous flux gazeux de protection, dans lequel on utilise un fil fourré selon l'une des revendications 1 à 9. 11 - Joint de soudure susceptible d'être obtenu par un procédé selon la revendication 10. 12 - Joint de soudure selon la revendication 11 ayant une teneur totale en azote inférieure à 65 ppm. 13 - Pièce en acier comportant un joint de soudure selon l'une des revendications 11 à 12. 14 - Utilisation d'un fil fourré selon l'une des revendications 1 à 9 pour la construction d'une installation pétrolière.